(57)【要約】【課題】  ネオンカット染料および／または赤外線カット染料の極大吸収波長における透過率が、様々な環境下においても、長期にわたり安定して維持される電子ディスプレイ用の粘着剤組成物を提供する。【解決手段】  ネオンカット染料及び赤外線カット染料から選択された少なくとも１種の染料と、（メタ）アクリル酸エステルとアクリル酸ヒドロキシアルキルエステルとの共重合体を主剤とする粘着剤とを含有する粘着剤組成物であって、前記選択された染料の示す極大吸収波長において、前記粘着剤組成物の光透過率が、各耐久試験（温度６０℃・湿度９０％・１，０００時間、温度８０℃・湿度０％・１，０００時間、温度−３０℃・湿度０％・１，０００時間、温度２３・湿度０％・１，０００時間、温度２３℃・湿度５０％・１，０００時間、温度２３℃・湿度９０％・１，０００時間）の前と後で、いずれも１０％以下であることを特徴とする。【選択図】  なし【特許請求の範囲】
【請求項１】
ネオンカット染料及び赤外線カット染料から選択された少なくとも１種の染料と、粘着剤とを含有する電子ディスプレイ用の粘着剤組成物であって、
前記選択された染料の示す極大吸収波長において、前記粘着剤組成物のＪＩＳ  Ｋ  ７１０５（測定法Ａ）による光透過率が、下記の耐久試験Ｉ〜ＶＩの前と後で、いずれも１０％以下であることを特徴とする粘着剤組成物。
耐久試験Ｉ；温度６０℃、湿度９０％を１，０００時間維持。
耐久試験ＩＩ；温度８０℃、湿度０％を１，０００時間維持。
耐久試験ＩＩＩ；温度−３０℃、湿度０％を１，０００時間維持。
耐久試験ＩＶ；温度２３℃、湿度０％を１，０００時間維持。
耐久試験Ｖ；温度２３℃、湿度５０％を１，０００時間維持。
耐久試験ＶＩ；温度２３℃、湿度９０％を１，０００時間維持。
【請求項２】
前記粘着剤は、（メタ）アクリル酸エステルとアクリル酸ヒドロキシアルキルエステルとの共重合体を主剤とすることを特徴とする請求項１記載の粘着剤組成物。
【請求項３】
前記共重合体は、アゾ系重合開始剤によって共重合させられたものであることを特徴とする請求項２記載の粘着剤組成物。
【請求項４】
前記粘着剤にイソシアネート系架橋剤及び金属キレート架橋剤から選択された少なくとも１種を含有することを特徴とする請求項２または３記載の粘着剤組成物。
【請求項５】
請求項１乃至４のいずれか１項に記載の粘着剤組成物が、透明フィルムに所定厚さに塗工されてなることを特徴とする電子ディスプレイ用フィルム。
【請求項６】
請求項１乃至４のいずれか１項に記載の粘着剤組成物が、剥離フィルムに所定厚さに支持されてなることを特徴とする電子ディスプレイ用シート。
【発明の詳細な説明】
【技術分野】
【０００１】
この発明は、粘着剤組成物及び該粘着剤組成物を使用した電子ディスプレイ用部材に関するものである。さらに詳しくは、この発明は、プラズマディスプレイ（ＰＤＰ）、液晶ディスプレイ、ＣＲＴ等の電子ディスプレイに用いる粘着剤組成物及び該粘着剤組成物を使用したフィルムまたはシート状の電子ディスプレイ用部材に関するものである。
【背景技術】
【０００２】
例えば、ＰＤＰでは、電磁波と内部に封入されたネオンガスに起因するオレンジ色のネオン光やキセノンガスに起因する近赤外線が発生する。
電磁波は、人体や他の機器に悪影響を及ぼすことになる。ネオン光は、画像の色再現性を低下させる。近赤外線は、例えば、リモコン、ワイヤレスヘッドホン等のワイヤレス機器を誤作動させたり、ノイズを発生させたりする。
【０００３】
そこで、例えば、図３に示されるような電磁波遮蔽フィルム１０、ガラス１１、赤外線カットフィルム１２、ネオンカットフィルム１３、反射防止（ＡＲ）フィルム１４を粘着剤１５、１５、１５、１５で積層した光学系フィルター１６によって、これら電磁波、ネオン光、近赤外線をカットする構造が採用されている。
【０００４】
コストダウンや軽量化等の観点から、ＡＲフィルムに赤外線カット染料をコーティングした複合化フィルムや、フィルムに赤外線カット染料をコーティングし、その上にネオンカット染料を重ねコーティングしたフィルムを使用し、フィルムのトータル使用枚数を減らす取り組みが進められている。また、粘着剤に赤外線カット染料やネオンカット染料を含有させる取り組みがなされているが、粘着剤とこれら染料とが反応したりして、耐久性に難があり、まして、高温、高湿等の過酷な環境下では、赤外線やネオンのカット機能が短期間で著しく劣化してしまうことになる。
【０００５】
（メタ）アクリル系樹脂を含有する粘着剤層にネオンカット染料、キセノンカット染料、近赤外線カット染料から選ばれた少なくとも１種とカーボンブラックを含有させることで、高温環境下または高温高湿環境下において、粘着剤層中の染料を退色されにくくする提案がなされている（特許文献１参照）。
【特許文献１】特開２００３−８２３０２号公報
【発明の開示】
【発明が解決しようとする課題】
【０００６】
しかしながら、特許文献１に記載のものでは、高温環境下または高温高湿環境下での目視による観察であることから、本願発明の発明者等による特許文献１に記載の試験方法に従って観察した結果によると、試験後の透過率は、いずれも１０％を大きく越えるものであって、未だ実用に耐えるまでには至っていない。これは、長時間の高温環境下または高温高湿環境下においては、カーボンブラックが存在したとしても、粘着剤と染料との反応をなくすことはできないことによるものと考えられる。
また、特許文献１に記載のものは、極寒から高温多湿といった幅広い環境にまで対応できるものでもない。
【０００７】
この発明は、上記のような実情に鑑み鋭意研究の結果創案されたものであり、ネオンカット染料および／または赤外線カット染料の極大吸収波長における透過率が、様々な環境下においても、長期にわたり安定して維持される電子ディスプレイ用の粘着剤組成物、および、該粘着剤組成物を使用したフィルムまたはシート状の電子ディスプレイ用部材を提供することを目的としている。
【課題を解決するための手段】
【０００８】
上記課題を解決するために、この発明は、ネオンカット染料及び赤外線カット染料から選択された少なくとも１種の染料と、粘着剤とを含有する電子ディスプレイ用の粘着剤組成物であって、前記選択された染料の示す極大吸収波長において、前記粘着剤組成物のＪＩＳ  Ｋ  ７１０５（測定法Ａ）による光透過率が、下記の耐久試験Ｉ〜ＶＩの前と後で、いずれも１０％以下であることを特徴とする。
耐久試験Ｉ；温度６０℃、湿度９０％を１，０００時間維持。
耐久試験ＩＩ；温度８０℃、湿度０％を１，０００時間維持。
耐久試験ＩＩＩ；温度−３０℃、湿度０％を１，０００時間維持。
耐久試験ＩＶ；温度２３℃、湿度０％を１，０００時間維持。
耐久試験Ｖ；温度２３℃、湿度５０％を１，０００時間維持。
耐久試験ＶＩ；温度２３℃、湿度９０％を１，０００時間維持。
【０００９】
前記粘着剤は、（メタ）アクリル酸エステルとアクリル酸ヒドロキシアルキルエステルとの共重合体を主剤とすることが好ましい。
【００１０】
そして、前記共重合体は、アゾ系重合開始剤によって共重合させられたものであることが好ましい。
【００１１】
前記粘着剤にイソシアネート系架橋剤及び金属キレート架橋剤から選択された少なくとも１種を含有することが好ましい。
【００１２】
電子ディスプレイ用フィルムとしては、前記粘着剤組成物が、透明フィルムに所定厚さに塗工されてなるものであることが好ましい。
【００１３】
また、電子ディスプレイ用シートとしては、前記粘着剤組成物が、剥離フィルムに所定厚さに支持されてなるものであることが好ましい。
【発明の効果】
【００１４】
この発明は、以上説明したように構成されているので、以下に記載されるような効果を奏する。
すなわち、この発明の粘着剤組成物によれば、常温を含め、極寒から高温、高温多湿に至る幅広い環境下においても、ネオンカット染料および／または赤外線カット染料の極大吸収波長における透過率が、長期にわたり安定して維持できることになる。
従って、この発明の粘着剤組成物を、電子ディスプレイの光学系フィルターを構成するＡＲフィルム、ガラス、電磁波遮蔽フィルムを積層するために使用することで、幅広い使用環境下においても、長期にわたり劣化する恐れのない高機能の光学系フィルターが得られる。
【００１５】
しかも、このような光学系フィルターは、粘着剤組成物に不要な光線をカットさせる機能を持たせることから、フィルムにその機能をもたせる光学系フィルターと比べ、積層するフィルムの使用枚数を減らすことができ、コストダウンと軽量化をはかることができる。ネオンカット染料および赤外線カット染料を含有する粘着剤組成物は、それだけで両染料の有する極大吸収波長をカットできることになり、例えば、その粘着剤組成物で電磁遮蔽フィルムとＡＲフィルムとを積層した光学系フィルターとすることもできる。そして、このような光学系フィルターは、この発明の粘着剤組成物を介して必要なフィルムを積層すればよいことから、その製造が容易となる。
【００１６】
とりわけ、この発明の粘着剤組成物が、透明フィルムに所定厚さに塗工された形態であれば、そのまま、また、剥離フィルムに所定厚さに支持された形態であれば、剥離シートを剥がして、光学系フィルターの製造に提供できるといった利便性がある。
【発明を実施するための最良の形態】
【００１７】
以下更に説明する。
粘着剤の主剤としては、（メタ）アクリル酸エステルとアクリル酸ヒドロキシアルキルエステルとの共重合体が例示できる。
この共重合体に使用する（メタ）アクリル酸エステルとしては、メチル（メタ）アクリレート、エチル（メタ）アクリレート、ｎ−ブチル（メタ）アクリレート、ｉｓｏ−ブチル（メタ）アクリレート、２−エチルヘキシル（メタ）アクリレート等を挙げることができる。アクリル酸ヒドロキシアルキルエステルとしては、２−ヒドロキシエチル（メタ）アクリレート、２−ヒドロキシプロピル（メタ）アクリレート、４−ヒドロキシブチル（メタ）アクリレート等を挙げることができる。
【００１８】
（メタ）アクリル酸エステルとアクリル酸ヒドロキシアルキルエステルとの共重合体とは、分子鎖中に官能基として水酸基のみを有するものである。その共重合体には、前記した（メタ）アクリル酸エステルとして具体的に示したモノマーの１種以上とアクリル酸ヒドロキシアルキルエステルとして具体的に示したモノマーの１種以上を共重合させたものが採用できるが、染料と反応しないことや、粘着性及びコスト面から判断して、（メタ）アクリル酸エステルとして具体的に示したモノマー１種とアクリル酸ヒドロキシアルキルエステルとして具体的に示したモノマー１種との共重合体が好ましい。共重合体中に存在する官能基としての水酸基は、後述する架橋剤と架橋点を形成し、粘着性能を向上させることができる。水酸基の含有量は、全モノマーに対して水酸基を含有するモノマー比率として０．１〜３０重量％あればよく、すなわち、（メタ）アクリル酸エステルとアクリル酸ヒドロキシアルキルエステルとの共重合体中のアクリル酸ヒドロキシアルキルエステル相当成分が、０．１〜３０重量％、特には０．１〜１０重量％であることが好ましい。
【００１９】
なお、（メタ）アクリル酸モノメチルアミノエチル、（メタ）アクリル酸モノエチルアミノプロピル等の（メタ）アクリル酸モノアルキルアミノアルキル、アクリル酸、メタクリル酸、マレイン酸、イタコン酸等のエチレン性不飽和カルボン酸、アクリルアミド、メタクリルアミド、ｎ−メチルメタクリルアミド等のアクリルアミド類、アクリルニトリル、メタクリルニトリル、ニトリル基を含有するモノマー、（メタ）アクリルアミド、Ｎ−メチル（メタ）アクリルアミド、Ｎ−ｔｅｒｔ−ブチルアクリルアミド等のアミド基またはＮ−置換アミド基を含有するモノマー、グリシジル（メタ）アクリレート等のエポキシ基を含有するモノマーは、ネオンカット染料、赤外線カット染料の耐久性に悪影響を与え、これらのモノマーは好ましくない。
【００２０】
前記モノマーを重合させる重合開始剤としては、染料と反応しないことから、アゾビスイソブチロニトリル等のアゾ系重合開始剤が例示でき、共重合体用モノマー１００重量部に対して０．１〜５重量部配合することが好ましい。
なお、過酸化ラウロイル、過酸化ベンゾイル等のパーオキサイド化合物、ベンゾフェノン等のベンゾフェノン系開始剤、２−メチルチオキサントン等のチオキサントン系開始剤、ベンゾインエチルエーテル等のベンゾインエーテル系開始剤は、ネオンカット染料、赤外線カット染料に悪影響を与えるため使用できない。
【００２１】
粘着剤の主剤としての前記共重合体の重量平均分子量（ゲルパーミエーションクロマトグラフィー（ＧＰＣ法）により測定した、ポリスチレン換算の値）は、３０万〜３００万が好ましく、さらに好ましくは、凝集性、耐久性の点から５０万〜１５０万である。重量平均分子量が３０万未満では、凝集性不足であって、好ましくなく、３００万を超えると、粘度上昇により塗工面の平滑性が得られにくく好ましくない。
【００２２】
前記した主剤としての共重合体は、分子鎖中に官能基としての水酸基を有することから、粘着剤には、架橋剤を含有させることが好ましい。
架橋剤としては、トリレンジイソシアネート、ヘキサメチレンジイソシアネート等のイソシアネート系架橋剤、アルミニウム、鉄、銅、亜鉛、スズ、チタン、ニッケル等の多価金属がアセチルアセトンや、アセト酢酸エチルに配位した金属キレートが好ましい。
これら架橋剤は、単独であってもよいし、２種以上を併用してもよい。
これら架橋剤は、ネオンカット染料、赤外線カット染料の機能を阻害することがないものであり、しかも、これら架橋剤を粘着剤に混入させることで、架橋剤と共重合体の官能基である水酸基によって架橋構造が形成され、粘着性能が向上する。架橋剤は、共重合体用モノマー１００重量部に対し０．０１〜１０重量部の範囲が好ましい。
【００２３】
なお、ビスフェノールＡやエピドクロリン型のエポキシ系樹脂、ヘキサメチレンジアミン、トリエチルジアミン等のアミン系化合物、Ｎ，Ｎ’−ジフェニルメタン−４，４’−ビス（１−アジリジンカルボキサイト）、Ｎ，Ｎ’−トルエン−２，４−ビス（１−アジリジンカルボキサイト）、トリエチレンメラミン等のアジリジン系化合物の架橋剤は、ネオンカット染料、赤外線カット染料に悪影響を与え使用できない。
【００２４】
この発明において使用されるネオンカット染料としては、５８０〜６２０ｎｍに極大吸収波長を有する染料であって、ポリメチン系、シアニン系、テトラアザポルフィリン系染料等を挙げることができる。これらは、単独であってもよいし、２種以上を併用してもよい。
また、赤外線カット染料としては、７８０ｎｍ以上に極大吸収波長を有する染料であって、フタロシアニン系、ジイモニウム系、スクリリアウム系染料等を挙げることができる。これらは、単独であってもよいし、２種以上を併用してもよい。
そして、この発明の粘着剤組成物に含有するネオンカット染料、赤外線カット染料は、単独であってもよいが、併用することで各種機能をもつフィルム枚数を削減でき、薄型化、軽量化のためには好ましい。
【００２５】
望ましい粘着剤組成物は、粘着剤の主剤を（メタ）アクリル酸エステルとアクリル酸ヒドロキシアルキルエステルとがアゾ系重合開始剤によって共重合させられた重量平均分子量５０万〜１５０万の共重合体とするものであり、ネオンカット染料及び赤外線カット染料から選択された少なくとも１種の染料、イソシアネート系架橋剤及び金属キレート架橋剤から選択された少なくとも１種を含有する組合せである。共重合体中のアクリル酸ヒドロキシアルキルエステル相当成分が、０．１〜１０重量％であり、重合開始剤が、（メタ）アクリル酸エステルとアクリル酸ヒドロキシアルキルエステルの量を１００重量部とした時に、０．１〜５重量部、架橋剤が、共重合体を１００重量部とした時に、０．０１〜１０重量部である。これによれば、機能性染料の耐久劣化に対し、影響を与えない利点がある。
【００２６】
この粘着剤組成物において、ネオンカット染料と赤外線カット染料の２種の染料を含有するものは、例えば、電磁波遮蔽フィルムを貼着するために使用すれば、この粘着剤組成物の１層だけで両光線をカットできることになる。
【００２７】
また、この発明の粘着剤組成物には、可塑剤、シランカップリング剤等の粘着特性改質剤、顔料等の着色剤、シリカ、二酸化チタン、アルミナ、金属粉、金属酸化物等の無機充填剤、樹脂微粒子充填剤等が含有されてもよく、これらは、目的に応じて選択され、必要な量が使用される。
【００２８】
粘着剤、染料、架橋剤等は、適宜の溶剤を用いて混合させ粘着剤組成物とされる。具体的には、粘着剤と染料を溶剤に溶解させ、別途、架橋剤を溶剤に溶解させたものとを混合させて粘着剤組成物とすることが好ましい。
溶剤としては、酢酸エチル、トルエン、アセトン、ヘキサン、イソプロパノール、メチルエチルケトン、メチルイソブチルケトン等が挙げられる。
【００２９】
この発明の粘着剤組成物を図１に示すように透明フィルム１に塗工して、所定厚さの粘着剤組成物層２を形成し、電子ディスプレイ用フィルム３として使用できる。
透明フィルムとしては、光学部材に使用される部材であれば特に限定なく、ポリエチレンテレフタレート（ＰＥＴ）フィルム、トリアセチルセルロース（ＴＡＣ）フィルム、ポリカーボネート（ＰＣ）フィルム等が好ましく、更に好ましくは、透明性、耐久性の点でＰＥＴフィルム、ＴＡＣフィルムである。透明フィルムの厚さは、１０〜３００μｍが好ましく、より好ましくは２５〜２５０μｍである。透明フィルムへの塗工量は、粘着剤組成物の乾燥後の厚さで、５〜５０μｍとすることが好ましく、より好ましくは、１０〜３５μｍである。
溶剤の量は、塗工し易さ等に応じても決定される。
【００３０】
この発明の粘着剤組成物を図２に示すように剥離フィルム４に支持させて、所定厚さの粘着剤組成物シート５を形成し、電子ディスプレイ用シートとして使用できる。図２の剥離フィルム４は、粘着剤組成物シート５を少なくとも一側で支持しているものであって、図２（ａ）の電子ディスプレイ用シート６は、剥離フィルム４、４間に粘着剤組成物シート５が挟持されたものである。図２（ｂ）の電子ディスプレイ用シート８は、剥離フィルム４と透明フィルム７との間に粘着剤組成物シート５が挟持されたものである。
【００３１】
剥離フィルムとしては、粘着剤組成物と接着せず、剥離できるフィルム状のものであれば特に限定されるものではないが、紙、合成樹脂フィルムに剥離剤を塗工したものを挙げることができる。
透明フィルムとしては、前記したものを挙げることができる。
電子ディスプレイ用シートは、剥離フィルムに、粘着剤組成物を乾燥後の厚さで５〜５０μｍ、より好ましくは、１０〜３５μｍとなるように塗工し、剥離フィルムまたは透明フィルムを重ねて、粘着剤組成物を挟持するようにすればよい。
溶剤の量は、塗工し易さ等に応じても決定される。
【実施例】
【００３２】
次に、実施例を比較例とともに示しさらに詳しく説明する。
＜試験方法＞
実施例と比較例において、耐久試験は、試験片について、恒温恒湿槽を用い下記の耐久試験を行う前と後のＪＩＳ  Ｋ  ７１０５（測定法Ａ）による透過率を分光光度計（商品名；ＵＶ−３１００、島津製作所製）により測定した。
耐久試験Ｉ；温度６０℃、湿度９０％を１，０００時間維持。
耐久試験ＩＩ；温度８０℃、湿度０％を１，０００時間維持。
耐久試験ＩＩＩ；温度−３０℃、湿度０％を１，０００時間維持。
耐久試験ＩＶ；温度２３℃、湿度０％を１，０００時間維持。
耐久試験Ｖ；温度２３℃、湿度５０％を１，０００時間維持。
耐久試験ＶＩ；温度２３℃、湿度９０％を１，０００時間維持。
【００３３】
試験片として、実施例、比較例いずれにおいても、ポリメチン系ネオンカット染料（極大吸収波長λｍａｘ；５９６ｎｍ）および／またはフタロシアニン系赤外線カット染料（極大吸収波長λｍａｘ；９６３ｎｍ）を含有する粘着剤組成物を調整し、これを厚さ１００μｍの透明ＰＥＴに、乾燥厚さ２５μｍとなるように塗工し、これを厚さ２ｍｍのソーダガラスに貼付したものを用いた。試験片の大きさは、１０ｃｍ×１０ｃｍである。
【００３４】
（実施例１）
ブチルアクリレート（以下、ＢＡで表す。）９９重量部、２−ヒドロキシエチルアクリレート（以下、２ＨＥＡで表す。）１重量部、重合開始剤としてアゾビスイソブチロニトリル（以下、ＡＩＢＮで表す。）０．６重量部、溶剤として酢酸エチル３３５重量部からなる混合物を、６０℃で８時間重合させ、重量平均分子量１００万の粘着剤となる共重合体の溶液を得た。この共重合体の溶液１００重量部（有姿）に対し、ポリメチン系ネオンカット染料０．２重量部、フタロシアニン系赤外線カット染料０．４重量部、架橋剤としてトリレンジイソシアネート０．５重量部（有姿）を混合して粘着剤組成物を調整した。
なお、粘着剤は固形分２３％であり、架橋剤の固形分は４５％である。
得られた粘着剤組成物について、試験方法に従って行った耐久試験の結果は、表１、表２に示すとおりである。
【００３５】
（実施例２）
実施例１で用いたと同じ共重合体の溶液１００重量部（有姿）に対し、ポリメチン系ネオンカット染料０．１重量部、フタロシアニン系赤外線カット染料０．１重量部、架橋剤として多官能性アルミキレート０．５重量部（有姿）を混合して粘着剤組成物を調整した。
なお、粘着剤は固形分２３％であり、架橋剤の固形分は４５％である。
得られた粘着剤組成物について、試験方法に従って行った耐久試験の結果は、表１、表２に示すとおりである。
【００３６】
（実施例３）
実施例１で用いたと同じ共重合体の溶液１００重量部（有姿）に対し、ポリメチン系ネオンカット染料０．１重量部、フタロシアニン系赤外線カット染料０．１重量部、架橋剤としてトリレンジイソシアネート０．２重量部（有姿）、多官能性アルミキレート０．５重量部（有姿）を混合して粘着剤組成物を調整した。
なお、粘着剤は固形分２３％であり、架橋剤の固形分は４５％である。
得られた粘着剤組成物について、試験方法に従って行った耐久試験の結果は、表１、表２に示すとおりである。
【００３７】
（実施例４）
実施例１で用いたと同じ共重合体の溶液１００重量部（有姿）に対し、ポリメチン系ネオンカット染料０．２重量部、架橋剤としてトリレンジイソシアネート０．５重量部（有姿）を混合して粘着剤組成物を調整した。
なお、粘着剤は固形分２３％であり、架橋剤の固形分は４５％である。
得られた粘着剤組成物について、試験方法に従って行った耐久試験の結果は、表１、表２に示すとおりである。
なお、この粘着剤組成物は赤外線カット染料を含有していないため、赤外線領域（７８０ｎｍ以上）の極大吸収波長はなく、λｍａｘ；９６３ｎｍの試験は実施していない。
【００３８】
（実施例５）
実施例１で用いたと同じ共重合体の溶液１００重量部（有姿）に対し、フタロシアニン系赤外線カット染料０．４重量部、架橋剤としてトリレンジイソシアネート０．５重量部（有姿）を混合して粘着剤組成物を調整した。
なお、粘着剤は固形分２３％であり、架橋剤の固形分は４５％である。
得られた粘着剤組成物について、試験方法に従って行った耐久試験の結果は、表１、表２に示すとおりである。
なお、この粘着剤組成物はネオンカット染料を含有していないため、ネオン光領域（５８０〜６２０ｎｍ）の極大吸収波長はなく、λｍａｘ；５９６ｎｍの試験は実施していない。
【００３９】
（比較例１）
ＢＡ１００重量部、ＡＩＢＮ０．６重量部、溶剤として酢酸エチル３３５重量部からなる混合物を、６０℃で８時間重合させ、重量平均分子量１００万の粘着剤となる重合体の溶液を得た。この重合体の溶液１００重量部（有姿）に対し、ポリメチン系ネオンカット染料０．１重量部、フタロシアニン系赤外線カット染料０．１重量部を混合して粘着剤組成物を調整した。
なお、粘着剤は固形分２３％である。
得られた粘着剤組成物について、試験方法に従って行った耐久試験の結果は、表１、表２に示すとおりである。
【００４０】
（比較例２）
実施例１で用いたと同じ共重合体の溶液１００重量部（有姿）に対し、ポリメチン系ネオンカット染料０．１重量部、フタロシアニン系赤外線カット染料０．１重量部、架橋剤として４官能エポキシ系架橋剤０．５重量部（有姿）を混合して粘着剤組成物を調整した。
なお、粘着剤は固形分２３％であり、架橋剤の固形分は４５％である。
得られた粘着剤組成物について、試験方法に従って行った耐久試験の結果は、表１、表２に示すとおりである。
【００４１】
（比較例３）
ＢＡ９７重量部、アクリル酸（以下、ＡＡで表す。）３重量部、ＡＩＢＮ０．６重量部、酢酸エチル３３５重量部からなる混合物を、６０℃で８時間重合させ、重量平均分子量１２０万の粘着剤となる共重合体の溶液を得た。この共重合体の溶液１００重量部（有姿）に対し、ポリメチン系ネオンカット染料０．１重量部、フタロシアニン系赤外線カット染料０．１重量部、架橋剤としてトリレンジイソシアネート０．５重量部（有姿）を混合して粘着剤組成物を調整した。
なお、粘着剤は固形分２３％であり、架橋剤の固形分は４５％である。
得られた粘着剤組成物について、試験方法に従って行った耐久試験の結果は、表１、表２に示すとおりである。
【００４２】
（比較例４）
ＢＡ１００重量部、過酸化ベンゾイル（以下、ＢＰＯと表す。）０．６重量部、酢酸エチル３３５重量部からなる混合物を、６０℃で８時間重合させ、重量平均分子量１００万の粘着剤となる重合体の溶液を得た。この重合体の溶液１００重量部（有姿）に対し、ポリメチン系ネオンカット染料０．１重量部、フタロシアニン系赤外線カット染料０．１重量部を混合して粘着剤組成物を調整した。
なお、粘着剤は固形分２３％である。
得られた粘着剤組成物について、試験方法に従って行った耐久試験の結果は、表１、表２に示すとおりである。
【００４３】
（比較例５）
ＢＡ９９重量部、２ＨＥＡ１重量部、ＢＰＯ０．６重量部、溶剤として酢酸エチル３３５重量部からなる混合物を、６０℃で８時間重合させ、重量平均分子量１００万の粘着剤となる共重合体の溶液を得た。この共重合体の溶液１００重量部（有姿）に対し、ポリメチン系ネオンカット染料０．１重量部、フタロシアニン系赤外線カット染料０．１重量部、架橋剤としてトリレンジイソシアネート０．５重量部（有姿）を混合して粘着剤組成物を調整した。
なお、粘着剤は固形分２３％であり、架橋剤の固形分は４５％である。
得られた粘着剤組成物について、試験方法に従って行った耐久試験の結果は、表１、表２に示すとおりである。
【００４４】
（比較例６）
比較例５で用いたと同じ共重合体の溶液１００重量部（有姿）に対し、ポリメチン系ネオンカット染料０．１重量部、フタロシアニン系赤外線カット染料０．１重量部、架橋剤として多官能性アルミキレート０．５重量部（有姿）を混合して粘着剤組成物を調整した。
なお、粘着剤は固形分２３％であり、架橋剤の固形分は４５％である。
得られた粘着剤組成物について、試験方法に従って行った耐久試験の結果は、表１、表２に示すとおりである。
【００４５】
（比較例７）
比較例５で用いたと同じ共重合体の溶液１００重量部（有姿）に対し、ポリメチン系ネオンカット染料０．１重量部、フタロシアニン系赤外線カット染料０．１重量部、４官能エポキシ系架橋剤０．５重量部（有姿）を混合して粘着剤組成物を調整した。
なお、粘着剤は固形分２３％であり、架橋剤の固形分は４５％である。
得られた粘着剤組成物について、試験方法に従って行った耐久試験の結果は、表１、表２に示すとおりである。
【００４６】
（比較例８）
ＢＡ９７重量部、ＡＡ３重量部、ＢＰＯ０．６重量部、溶剤として酢酸エチル３３５重量部からなる混合物を、６０℃で８時間重合させ、重量平均分子量１２０万の粘着剤となる共重合体の溶液を得た。この共重合体の溶液１００重量部（有姿）に対し、ポリメチン系ネオンカット染料０．１重量部、フタロシアニン系赤外線カット染料０．１重量部、架橋剤としてトリレンジイソシアネート０．５重量部（有姿）を混合して粘着剤組成物を調整した。
なお、粘着剤は固形分２３％であり、架橋剤の固形分は４５％である。
得られた粘着剤組成物について、試験方法に従って行った耐久試験の結果は、表１、表２に示すとおりである。
【００４７】
（比較例９）
比較例８で用いたと同じ共重合体の溶液１００重量部（有姿）に対し、ポリメチン系ネオンカット染料０．１重量部、フタロシアニン系赤外線カット染料０．１重量部、架橋剤として多官能アルミキレート０．５重量部（有姿）を混合して粘着剤組成物を調整した。
なお、粘着剤は固形分２３％であり、架橋剤の固形分は４５％である。
得られた粘着剤組成物について、試験方法に従って行った耐久試験の結果は、表１、表２に示すとおりである。
【００４８】
（比較例１０）
比較例８で用いたと同じ共重合体の溶液１００重量部（有姿）に対し、ポリメチン系ネオンカット染料０．１重量部、フタロシアニン系赤外線カット染料０．１重量部、４官能エポキシ系架橋剤０．５重量部（有姿）を混合して粘着剤組成物を調整した。
なお、粘着剤は固形分２３％であり、架橋剤の固形分は４５％である。
得られた粘着剤組成物について、試験方法に従って行った耐久試験の結果は、表１、表２に示すとおりである。
【００４９】
（比較例１１）
ＢＡ９６重量部、２ＨＥＡ１重量部、ＡＡ３重量部、ＡＩＢＮ０．６重量部、溶剤として酢酸エチル３３５重量部からなる混合物を、６０℃で８時間重合させ、重量平均分子量１２０万の粘着剤となる共重合体の溶液を得た。この共重合体の溶液１００重量部（有姿）に対し、ポリメチン系ネオンカット染料０．１重量部、フタロシアニン系赤外線カット染料０．１重量部、架橋剤としてトリレンジイソシアネート０．５重量部（有姿）を混合して粘着剤組成物を調整した。
なお、粘着剤は固形分２３％であり、架橋剤の固形分は４５％である。
得られた粘着剤組成物について、試験方法に従って行った耐久試験の結果は、表１、表２に示すとおりである。
【００５０】
（比較例１２）
比較例１１で用いたと同じ共重合体の溶液１００重量部（有姿）に対し、ポリメチン系ネオンカット染料０．１重量部、フタロシアニン系赤外線カット染料０．１重量部、架橋剤として多官能アルミキレート０．５重量部（有姿）を混合して粘着剤組成物を調整した。
なお、粘着剤は固形分２３％であり、架橋剤の固形分は４５％である。
得られた粘着剤組成物について、試験方法に従って行った耐久試験の結果は、表１、表２に示すとおりである。
【００５１】
（比較例１３）
比較例１１で用いたと同じ共重合体の溶液１００重量部（有姿）に対し、ポリメチン系ネオンカット染料０．１重量部、フタロシアニン系赤外線カット染料０．１重量部、４官能エポキシ系架橋剤０．５重量部（有姿）を混合して粘着剤組成物を調整した。
なお、粘着剤は固形分２３％であり、架橋剤の固形分は４５％である。
得られた粘着剤組成物について、試験方法に従って行った耐久試験の結果は、表１、表２に示すとおりである。
【００５２】
（比較例１４）
ＢＡ９６重量部、２ＨＥＡ１重量部、ＡＡ３重量部、ＢＰＯ０．６重量部、溶剤として酢酸エチル３３５重量部からなる混合物を、６０℃で８時間重合させ、重量平均分子量１２０万の粘着剤となる共重合体の溶液を得た。この共重合体の溶液１００重量部（有姿）に対し、ポリメチン系ネオンカット染料０．１重量部、フタロシアニン系赤外線カット染料０．１重量部、架橋剤としてトリレンジイソシアネート０．５重量部（有姿）を混合して粘着剤組成物を調整した。
なお、粘着剤は固形分２３％であり、架橋剤の固形分は４５％である。
得られた粘着剤組成物について、試験方法に従って行った耐久試験の結果は、表１、表２に示すとおりである。
【００５３】
（比較例１５）
比較例１４で用いたと同じ共重合体の溶液１００重量部（有姿）に対し、ポリメチン系ネオンカット染料０．１重量部、フタロシアニン系赤外線カット染料０．１重量部、架橋剤として多官能アルミキレート０．５重量部（有姿）を混合して粘着剤組成物を調整した。
なお、粘着剤は固形分２３％であり、架橋剤の固形分は４５％である。
得られた粘着剤組成物について、試験方法に従って行った耐久試験の結果は、表１、表２に示すとおりである。
【００５４】
（比較例１６）
比較例１４で用いたと同じ共重合体の溶液１００重量部（有姿）に対し、ポリメチン系ネオンカット染料０．１重量部、フタロシアニン系赤外線カット染料０．１重量部、４官能エポキシ系架橋剤０．５重量部（有姿）を混合して粘着剤組成物を調整した。
なお、粘着剤は固形分２３％であり、架橋剤の固形分は４５％である。
得られた粘着剤組成物について、試験方法に従って行った耐久試験の結果は、表１、表２に示すとおりである。
【００５５】
【表１】
2007262234.tif 000002
【００５６】
【表２】
2007262234.tif 000003
【００５７】
実施例１〜５、比較例１〜１６の粘着剤、重合開始剤、架橋剤の対応関係の概略を参考のため表３に示す。
【００５８】
【表３】
2007262234.tif 000004
【００５９】
実施例１〜５の粘着剤組成物は、比較例１〜１６と比べ、耐久試験Ｉ〜ＶＩの前と後において、ＪＩＳ  Ｋ  ７１０５（測定法Ａ）による光透過率に殆ど変化が無く、常温を含め、極寒から高温、高温多湿に至る幅広い環境下においても、ネオンカット染料および／または赤外線カット染料の極大吸収波長における透過率が、長期にわたり安定して維持できることが確認された。
このような結果が得られるのは、はっきりしていないが、過酷な環境に長期に曝されたとしても、粘着剤の主剤である官能基として水酸基のみを有する共重合体、粘着剤中に残存する共重合体用の重合開始剤、共重合体中に水酸基と架橋する架橋剤のいずれもが、ネオンカット染料、赤外線カット染料と殆ど反応せず、これら染料を退色させることがないことによるものと考えられる。
【図面の簡単な説明】
【００６０】
【図１】この発明の粘着剤組成物を使用した電子ディスプレイ用フィルムを示す概念図である。
【図２】この発明の粘着剤組成物を使用した電子ディスプレイ用シートを示す概念図で、（ａ）は剥離フィルム間にシート状の粘着剤組成物が挟持されたもの、（ｂ）は剥離フィルムと透明フィルムとの間にシート状の粘着剤組成物が挟持されたものである。
【図３】従来のＰＤＰの光学系フィルターを示す概念図である。
【符号の説明】
【００６１】
１  透明フィルム
２  粘着剤組成物層
３  電子ディスプレイ用フィルム
４  剥離フィルム
【図１】
2007262234.tif 000005
【図２】
2007262234.tif 000006
【図３】
2007262234.tif 000007